(57)【要約】【課題】成膜される薄膜パターンの高精細化及び膜厚分布を基板全面に亘って均一にする。【解決手段】真空室内７で、対向配置されたターゲット１０と基板１１との間にプラズマを発生させ、メタルマスク１３を介して成膜するスパッタリング装置であって、前記基板１１の裏面側に設置され、通電により磁界を発生する複数の導体１２により吸引して、複数の貫通孔を設けた磁性金属材料からなるメタルマスク１３を前記基板１１の成膜表面に密着させた状態で前記基板１１を保持する基板ホルダー３と、前記複数の導体１２の駆動電流を制御して、前記メタルマスク１３の表面側に漏れる磁力線の強度分布を前記メタルマスク１３の表面に平行な面内で変化させる導体駆動電源６と、を備えたものである。【選択図】図１
2015028193.tif 000002
【特許請求の範囲】
【請求項１】
真空室内で、対向配置されたターゲットと基板との間にプラズマを発生させ、メタルマスクを介して成膜するスパッタリング装置であって、
前記基板の裏面側に設置され、通電により磁界を発生する磁界発生手段により吸引して、複数の貫通孔を設けた磁性金属材料からなるメタルマスクを前記基板の成膜表面に密着させた状態で前記基板を保持する基板ホルダーと、
前記磁界発生手段の駆動電流を制御して、前記メタルマスクの表面側に漏れる磁力線の強度分布を前記メタルマスクの表面に平行な面内で変化させる駆動電源と、
を備えたことを特徴とするスパッタリング装置。
【請求項２】
前記磁界発生手段は、前記基板の裏面側に並設された複数の導体であり、
前記駆動電源は、前記複数の導体への通電を成膜中に切り替えることを特徴とする請求項１記載のスパッタリング装置。
【請求項３】
前記基板と前記メタルマスクとの間には、前記基板の表面に成膜形成される複数の薄膜パターンに対応して貫通する複数の開口パターンを形成した樹脂製のフィルムが、前記複数の開口パターンのうち少なくとも一つの開口パターンを前記各貫通孔内に位置させた状態で配置されていることを特徴とする請求項１又は２記載のスパッタリング装置。
【請求項４】
前記メタルマスクと前記フィルムとは、互いに密接されていることを特徴とする請求項３記載のスパッタリング装置。
【請求項５】
真空室内で、対向配置されたターゲットと基板間にプラズマを発生させ、メタルマスクを介して成膜するスパッタリング成膜方法であって、
前記基板の裏面側に設置され、通電により磁界を発生する磁界発生手段により吸引して、複数の貫通孔を設けた磁性金属材料からなる前記メタルマスクを前記基板の成膜表面に密着させた状態で、該メタルマスクが前記ターゲット側となるようにして前記基板を保持する第１ステップと、
前記磁界発生手段の駆動電流を制御して、前記メタルマスクの表面側に漏れる磁力線の強度分布を前記メタルマスクの表面に平行な面内で変化させながら、前記ターゲットと前記基板間にプラズマを発生させて成膜する第２ステップと、
を含むことを特徴とするスパッタリング成膜方法。
【請求項６】
前記磁界発生手段は、前記基板の裏面側に並設された複数の導体であり、
前記第２ステップにおいて、前記複数の導体への通電が成膜中に切り替えられることを特徴とする請求項５記載のスパッタリング成膜方法。
【請求項７】
前記基板と前記メタルマスクとの間には、前記基板の表面に成膜形成される複数の薄膜パターンに対応して貫通する複数の開口パターンを形成した樹脂製のフィルムが、前記複数の開口パターンのうち少なくとも一つの開口パターンを前記各貫通孔内に位置させた状態で配置されていることを特徴とする請求項５又は６記載のスパッタリング成膜方法。
【請求項８】
前記メタルマスクと前記フィルムとは、互いに密接されていることを特徴とする請求項７記載のスパッタリング成膜方法。
【発明の詳細な説明】
【技術分野】
【０００１】
本発明は、メタルマスクを介して成膜するスパッタリング装置に関し、特に成膜される薄膜パターンの高精細化及び膜厚分布を基板全面に亘って均一にし得るスパッタリング装置及びスパッタリング成膜方法に係るものである。
【背景技術】
【０００２】
従来のこの種のスパッタリング装置は、液晶パネルの対向基板における表示領域を覆う透明電極パターンと、パネル組み立ての位置合わせに用いるアライメントマーカーパターンを打ち抜いたメタルマスクを基板表面に設置し、基板裏面から磁石を用いて吸引固定した状態でスパッタリングを行い、基板表面に表示領域透明電極とアライメントマーカーを形成するものとなっていた（例えば、特許文献１参照）。
【先行技術文献】
【特許文献】
【０００３】
【特許文献１】特開２００２−３５０８８８号公報
【発明の概要】
【発明が解決しようとする課題】
【０００４】
しかし、このような従来のスパッタリング装置においては、基板表面に設置したメタルマスクを基板裏面から吸引固定する磁石を、メタルマスクの周縁領域に設けたアライメントマーカー打ち抜き部分に対応する位置に設置しているだけであるため、メタルマスクのアライメントマーカー打ち抜き部分は基板表面に密着させることができ、アライメントマーカーの輪郭のぼやけを抑制することができるものの、メタルマスクの中央領域は基板表面に密着させることができないため、メタルマスクの中央領域に薄膜パターン形成用の複数の貫通孔が設けられている場合、基板表面とメタルマスクの裏面との間の隙間にスパッタ粒子が侵入し、薄膜パターンの輪郭がぼやけるという問題があった。したがって、従来のスパッタリング装置においては、高精細な薄膜パターンの形成が困難であった。
【０００５】
このような問題に対しては、基板の少なくとも成膜領域に対応した裏面側に磁石を配置し、該磁石によりメタルマスクを吸引してメタルマスクを基板の成膜領域の全体に亘って密着させることも考えられる。
【０００６】
しかしながら、この場合、メタルマスクの表面近傍部では、スパッタガスが電離して生成された陽イオンがメタルマスクの表面側に漏れ出た磁力線にまつわりつくようにして互いに反対方向の旋回運動、即ちサイクロトロン運動を起し、ターゲットから基板に向かって飛翔するスパッタ粒子の軌道を乱すおそれがある。そのため、成膜される薄膜パターンの膜厚にムラが発生するおそれがある。特に、上記磁力線の強度分布が不均一であったり、又は磁力線の強度分布とメタルマスクの開口パターンの配置との関係が不一致であったりしたときには、薄膜パターンの膜厚ムラはより顕著に現れるおそれがある。
【０００７】
そこで、本発明は、このような問題点に対処し、成膜される薄膜パターンの高精細化及び膜厚分布を基板全面に亘って均一にし得るスパッタリング装置及びスパッタリング成膜方法を提供することを目的とする。
【課題を解決するための手段】
【０００８】
上記目的を達成するために、第１の発明によるスパッタリング装置は、真空室内で、対向配置されたターゲットと基板との間にプラズマを発生させ、メタルマスクを介して成膜するスパッタリング装置であって、前記基板の裏面側に設置され、通電により磁界を発生する磁界発生手段により吸引して、複数の貫通孔を設けた磁性金属材料からなるメタルマスクを前記基板の成膜表面に密着させた状態で前記基板を保持する基板ホルダーと、前記磁界発生手段の駆動電流を制御して、前記メタルマスクの表面側に漏れる磁力線の強度分布を前記メタルマスクの表面に平行な面内で変化させる駆動電源と、を備えたものである。
【０００９】
また、第２の発明によるスパッタリング成膜方法は、真空室内で、対向配置されたターゲットと基板間にプラズマを発生させ、メタルマスクを介して成膜するスパッタリング成膜方法であって、前記基板の裏面側に設置され、通電により磁界を発生する磁界発生手段により吸引して、複数の貫通孔を設けた磁性金属材料からなる前記メタルマスクを前記基板の成膜表面に密着させた状態で、該メタルマスクが前記ターゲット側となるようにして前記基板を保持する第１ステップと、前記磁界発生手段の駆動電流を制御して、前記メタルマスクの表面側に漏れる磁力線の強度分布を前記メタルマスクの表面に平行な面内で変化させながら、前記ターゲットと前記基板間にプラズマを発生させて成膜する第２ステップと、を含むものである。
【発明の効果】
【００１０】
本発明によれば、メタルマスクの表面側に漏れ出る磁力線の強度分布をメタルマスクの表面に平行な面内で変化させることにより、該磁力線に捕捉されるスパッタガスの陽イオンの捕捉位置も成膜中に変化させることができる。したがって、磁力線に捕捉された陽イオンによってスパッタ粒子の軌道が乱されることにより生じる膜厚ムラが成膜中に均されて、基板の成膜面全体に亘って均一な膜厚で成膜することができる。
【００１１】
さらに、磁界発生手段によりメタルマスクを吸引し、メタルマスクを基板の成膜面に密着させた状態でスパッタリング成膜をすることができる。したがって、メタルマスクを介して成膜するとき、薄膜パターンの輪郭がぼやけるという従来技術の問題も解消することができる。それ故、高精細な薄膜パターンの作成が可能となる。
【図面の簡単な説明】
【００１２】
【図１】本発明によるスパッタリング装置の実施形態の概略構成を示す正面図である。
【図２】本発明のスパッタリング装置において使用する複合マスクの概略構成を示す図であり、（ａ）は平面図、（ｂ）は（ａ）のＯ−Ｏ線断面矢視図である。
【図３】基板裏面に配置した磁石によりメタルマスクを基板面に吸引固定しただけで行うスパッタリング成膜における問題を説明する図である。
【図４】本発明によるスパッタリング成膜について説明する図であり、（ａ）は第１群の導体を駆動して行う成膜を示し、（ｂ）は第２群の導体を駆動して行う成膜を示す。
【発明を実施するための形態】
【００１３】
以下、本発明の実施形態を添付図面に基づいて詳細に説明する。図１は本発明によるスパッタリング装置の実施形態の概略構成を示す正面図である。このスパッタリング装置は、真空室内で、対向配置されたターゲットと基板との間にプラズマを発生させ、メタルマスクを介して成膜するもので、真空チャンバー１と、ターゲットホルダー２と、基板ホルダー３と、シャッター４と、高周波電源５と、導体駆動電源６と、を備えて構成されている。
【００１４】
上記真空チャンバー１は、内部に真空室７を形成する密閉容器であり、ガス導入口８と排気口９とを備えている。そして、排気口９に接続して備えた真空ポンプ（図示省略）により真空室７内の空気又はスパッタガスを排気して真空室７内を一定の真空度に保つことができるようになっている。さらに、ガス導入口８には、アルゴン（Ａｒ）ガス等の希ガスのガスボンベ（図示省略）が配管により接続され、真空室７内にスパッタガスを導入することができるようになっている。
【００１５】
上記真空チャンバー１の真空室７内には、ターゲットホルダー２が配設されている。このターゲットホルダー２は、ターゲット１０を固定して保持するものであり、真空チャンバー１と電気的に絶縁された状態で金属材料により形成されている。なお、ターゲットホルダー２は、必要に応じて、内部にターゲット１０を冷却するための冷却水を外部から導入可能に水路を設けてもよい。
【００１６】
上記真空チャンバー１の真空室７内には、ターゲットホルダー２と対向させて基板ホルダー３が配設されている。この基板ホルダー３は、被成膜基板（以下、単に「基板」という）１１の裏面側に並設され、通電により磁界を発生する磁界発生手段としての複数の導体１２から発生する磁力線により吸引して、複数の貫通孔を設けた磁性金属材料からなるメタルマスク１３を基板１１の成膜表面に密着させた状態で基板１１を保持するものであり、金属材料で形成されている。
【００１７】
好ましくは、上記基板１１と上記メタルマスク１３との間には、基板１１の表面に成膜形成される複数の薄膜パターンに対応して貫通する複数の開口パターンを形成した樹脂製のフィルムが、上記複数の開口パターンのうち少なくとも一つの開口パターンを上記各貫通孔内に位置させた状態で配置されているのが望ましい。より好ましくは、メタルマスク１３とフィルムとは、互いに密接されて一体的に形成されているのが望ましい。
【００１８】
ここで、上記メタルマスク１３と上記フィルムとを一体化した複合マスクの構造について詳細に説明する。
図２は本発明のスパッタリング装置において使用する複合マスクの概略構成を説明する図であり、（ａ）は平面図、（ｂ）は（ａ）のＯ−Ｏ線断面矢視図である。
同図に示すように、上記複合マスク１４は、基板１１に成膜形成される複数の薄膜パターンに対応して該薄膜パターンと形状寸法の同じ貫通する複数の開口パターン１５を形成した可視光を透過する、例えば厚みが１０μｍ〜３０μｍ程度の、例えばポリイミド等の樹脂製フィルム１６と、上記複数の開口パターン１５のうち、少なくとも一つの開口パターン１５を内包する大きさの貫通孔１７を設けた、例えば厚みが３０μｍ〜５０μｍ程度の、例えばインバー、スーパーインバー、ニッケル又はニッケル合金等の磁性金属材料からなるメタルマスク１３とを、上記少なくとも一つの開口パターン１５が上記各貫通孔１７内に位置する状態で互いに密接した構造を有している。さらに、同図に示すように、インバー等の磁性金属材料からなる枠状の金属フレーム１８の端面にメタルマスク１３の周縁部を接合してもよい。以下の説明においては、金属フレーム付きの複合マスク１４を使用する場合について述べる。
【００１９】
このような複合マスク１４は、次のようにして形成することができる。
即ち、樹脂製フィルム１６の一面にシード層を形成する段階と、該シード層上に感光性樹脂液を塗布し、これを露光現像して貫通孔１７の形成位置に対応して島パターンを形成する段階と、該島パターンの外側のシード層上に磁性金属材料をめっきしてメタル層を形成する段階と、上記島パターン、及び該島パターンの下部に位置するシード層を共に除去してメタル層に貫通孔１７を設けてメタルマスク１３を形成する段階と、枠状の金属フレーム１８の端面に張架して金属フレーム１８とメタルマスク１３とをスポット溶接する段階と、上記貫通孔１７内のフィルム１６の部分にレーザ光を照射して開口パターン１５を形成する段階と、を実行する。
【００２０】
又は、磁性金属材料のシートの一面に樹脂液を塗布した後、乾燥させてフィルム１６を形成する段階と、上記磁性金属材料のシートの他面にレジストを塗布し、これを露光現像して貫通孔１７の形成位置に対応して開口を有するレジストマスクを形成する段階と、該レジストマスクを使用してメタルシートをエッチングし貫通孔１７を設けてメタルマスク１３を形成する段階と、枠状の金属フレーム１８の端面に張架して金属フレーム１８とメタルマスク１３とをスポット溶接する段階と、貫通孔１７内のフィルム１６の部分にレーザ光を照射して開口パターン１５を形成する段階と、を実行してもよい。
【００２１】
上記ターゲットホルダー２と基板ホルダー３とは、いずれが上側に配置されてもよい。例えば、ターゲットホルダー２が上側に配置され、対向して下側に基板ホルダー３が配置された場合には、スパッタダウンとなる。一方、基板ホルダー３が上側に配置され、対向して下側にターゲットホルダー２が配置されたときには、スパッタアップとなる。
【００２２】
上記ターゲットホルダー２と基板ホルダー３との間には、シャッター４が設けられている。このシャッター４は、成膜の開始と終了のタイミングを制御するためのもので、ターゲット１０から基板１１に向かって飛翔するスパッタ粒子の通路を開閉自在に設けられている。即ち、シャッター４が図１に示す矢印Ａ方向に移動してスパッタ粒子の通路が開かれると成膜が開始し、シャッター４が同図に示す矢印Ｂ方向に移動してスパッタ粒子の通路が閉じられると成膜が終了する。これにより、成膜される薄膜パターンの膜厚を制御することができる。なお、スパッタ粒子の通路がシャッター４によって閉じられた状態を「シャッター４が閉じられている」と言い、スパッタ粒子の通路が開かれた状態を「シャッター４が開かれている」と言う。
【００２３】
上記ターゲットホルダー２に電気的に接続して高周波電源５が備えられている。この高周波電源５は、ターゲット１０に１３．５６ＭＨｚの高周波電力を印加してターゲット１０と基板１１との間にプラズマを発生させるためのもので、高周波電力を調整する図示省略の高周波整合器を備えている。この場合、ターゲットホルダー２側がカソード電極で、基板ホルダー３側がアース電極となる。なお、図１において符号１９は、ターゲットホルダー２に直列に接続されたカップリングコンデンサであり、符号２０は、陽極イオンが基板１１に対向したターゲット１０の部分以外の、例えばターゲットホルダー２の部分には衝突しないようにするためのシールド部材であり、ターゲット１０の中央領域に対応して開口２１が設けられている。
【００２４】
上記基板１１の裏面側に並設された複数の導体１２に通電可能に導体駆動電源６が備えられている。この導体駆動電源６は、複数の導体１２に通電して各導体１２の周りに磁力線を発生させるためのもので、直流電源であり、上記複数の導体１２への通電を成膜中、周期的に切り替えて、メタルマスク１３の表面側に漏れる磁力線の強度分布をメタルマスク１３の表面に平行な面内で変化させることができるようになっている。
【００２５】
次に、このように構成されたスパッタリング装置の動作、及びスパッタリング成膜方法について説明する。
先ず、真空チャンバー１の真空室７の真空を破って、真空室７内のターゲットホルダー２に成膜材料のターゲット１０が取り付けられる。
【００２６】
次いで、内部に複数の導体１２を並設した図示省略のベースプレート上に基板１１が載置される。さらに、複合マスク１４がフィルム１６側を下にして基板１１上に設置され、基板１１に対してアライメントされた後、基板１１と複合マスク１４とは上記ベースプレートに固定される。その後、ベースプレートに固定された基板１１は、複合マスク１４側をターゲット１０に対向させた状態で真空室７内の基板ホルダー３に取り付けられる。そして、導体駆動電源６が駆動されて基板１１の裏面側に並設された複数の導体１２へ通電される。これにより、各導体１２の周りに発生する磁力線によって複合マスク１４のメタルマスク１３が吸引され、基板１１とメタルマスク１３との間に挟まれたフィルム１６が基板１１の成膜面に密着される。
【００２７】
基板ホルダー３への基板１１の取り付けが終了すると、真空チャンバー１は閉じられる。そして、真空チャンバー１の排気口９側に備えられた排気バルブ（図示省略）が徐々に開かれ、真空ポンプにより真空室７内の空気が排気される。なお、このときガス導入口８側に備えられたガス導入バルブ（図示省略）は閉じられている。また、シャッター４も閉じられた状態にある。
【００２８】
真空室７内の真空度が予め定められた所定の値に達すると、ガス導入バルブが開かれて、例えばマスフローコントローラにより一定流量に調整されたＡｒガスが導入される。続いて、排気バルブを調節することにより排気ポンプの排気量が調整され、真空室７内の全ガス圧力が予め定められた所定値に調節される。
【００２９】
真空室７内のガス圧力が所定値になると高周波電源５が起動され、予め定められた所定値の高周波電力がターゲット１０に印加される。この高周波電力は、高周波整合器により調整される。
【００３０】
ターゲット１０に所定の高周波電力が印加されると真空室７内のＡｒガスが電離して、ターゲット１０とシャッター４との間にプラズマが生成される。そして、一定時間だけプリスパッタリングが実行されてターゲット１０の表面の不純物が除去されるとシャッター４が開かれ、基板１１に対するスパッタリング成膜が開始される。
【００３１】
以上は、通常のスパッタリングである。この場合、前述したように、基板１１の裏面に磁石を設置し、該磁石により複合マスク１４のメタルマスク１３を基板１１面に吸引固定して成膜するときには、メタルマスク１３表面側に漏れ出た磁力線にプラズマ化したＡｒガスの陽イオンが捕捉され、ターゲット１０から基板１１に向かって飛翔するスパッタ粒子の軌道が乱されるおそれがある。特に、例えば図３に示すように、メタルマスク１３表面側に漏れ出た磁力線２２の強度分布と複合マスク１４の開口パターン１５の配置との関係が不一致であったときには、磁力線２２の強度の強い部分を通過するスパッタ粒子２４は、その軌道が磁力線２２に捕捉された陽イオン２３により乱され、該磁力線２２の強度の強い部分に対応して位置する開口パターン１５を通過するスパッタ粒子２４が減ることになる。したがって、該開口パターン１５を介して成膜される薄膜パターンの膜厚が、磁力線２２の影響を受けない開口パターン１５を介して成膜される薄膜パターンの膜厚よりも薄くなるおそれがある。それ故、成膜される膜厚にムラが発生するおそれがある。なお、図３において符号２５は、磁石を示す。
【００３２】
そこで、本発明においては、図４に示すように、導体駆動電源６により、基板１１の裏面側に並設された複数の導体１２への通電を制御して、該導体１２の周りに発生する磁力線２２のメタルマスク１３の表面側に漏れ出た磁力線２２の強度分布をメタルマスク１３の表面に平行な面内において変化させている。したがって、上記磁力線２２の影響により発生する薄膜パターンの膜厚ムラが均され、基板１１の表面全体に亘って均一な膜厚で薄膜パターンを形成することができる。
【００３３】
より詳細には、導体駆動電源６により制御して、先ず、図４（ａ）に示すように、並設された複数の導体１２のうち、例えば１本置きに位置する第１群の導体１２Ａに対して、例えば同図において手前側から奥側に向かって同時に通電する。これにより、通電された第１群の導体１２Ａの周りには磁力線２２が発生し、該磁力線２２によってメタルマスク１３が基板１１面に吸引固定される。また、メタルマスク１３の表面側に漏れ出た磁力線２２には陽イオン２３が捕捉される。したがって、該陽イオン２３によってスパッタ粒子２４の軌道が乱され、第１群の導体１２Ａに対応して位置する第１群の開口パターン１５Ａを通過して基板１１に到達するスパッタ粒子２４が減る。一方、第２群の導体１２Ｂに対応した部分を通過するスパッタ粒子２４は磁力線２２の影響を受けないため、該第２群の導体１２Ｂに対応して位置する第２群の開口パターン１５Ｂを通過して基板１１に到達するスパッタ粒子２４は第１群の開口パターン１５Ａを通過するスパッタ粒子２４よりも多くなる。
【００３４】
続いて、導体駆動電源６により制御されて、予め定められた所定時間経過後、図４（ｂ）に示すように導体１２への通電が第１群の導体１２Ａから第２群の導体１２Ｂに切り替えられる。これにより、通電された第２群の導体１２Ｂの周りには磁力線２２が発生し、該磁力線２２によってメタルマスク１３が基板１１面に吸引固定される。また、メタルマスク１３の表面側に漏れ出た磁力線２２には陽イオン２３が捕捉される。したがって、該陽イオン２３によってスパッタ粒子２４の軌道が乱され、第２群の導体１２Ｂに対応して位置する第２群の開口パターン１５Ｂを通過して基板１１に到達するスパッタ粒子２４が減る。一方、第１群の導体１２Ａに対応した部分を通過するスパッタ粒子２４は磁力線２２の影響を受けないため、該第１群の導体１２Ａに対応して位置する第１群の開口パターン１５Ａを通過して基板１１に到達するスパッタ粒子２４は第２群の開口パターン１５Ｂを通過するスパッタ粒子２４よりも多くなる。
【００３５】
上記第１群の導体１２Ａと第２群の導体１２Ｂへの通電を予め定められた時間間隔（例えば１２秒程度の繰り返し周期）で切り替えれば、メタルマスク１３の表面側に漏れる磁力線２２の強度分布をメタルマスク１３の表面に平行な面内で周期的に変化させることができる。したがって、基板１１に成膜される薄膜パターンの膜厚ムラを均して、薄膜パターンの膜厚分布を基板１１の全面に亘って均一にすることができる。
【００３６】
または、並設された上記複数の導体１２に一定の時間間隔で順番に繰り返し通電して、メタルマスク１３の表面側に漏れる磁力線２２がメタルマスク１３の表面に平行な面内を一方側から他方側に向かって繰り返し走査するようにしてもよし、上記複数の導体１２に対してランダムに通電してもよい。
【００３７】
このようにして行うスパッタリングが予め定められた所定時間だけ経過すると、シャッター４を閉じ成膜を終了する。さらに、高周波電源５及び導体駆動電源６を停止すると共に、ガス導入バルブ及び排気バルブを閉じる。次いで、図示省略のリークバルブをゆっくりと開き、真空チャンバー１の真空室７内に大気を導入して真空室７内の真空を破り、成膜された基板１１を取り出す。このようにして、スパッタリング成膜の全ての手順が終了する。
【００３８】
このように、本発明によれば、基板１１の裏面側に設置された導体１２の磁力線２２がメタルマスク１３の表面側に漏れ出しても、磁力線２２の強度分布はメタルマスク１３の表面に平行な面内で変化するので、基板１１に成膜される薄膜パターンの膜厚ムラが均され、薄膜パターンを基板１１の成膜面全体に亘って均一な膜厚で成膜することができる。
【００３９】
さらに、導体１２の周りに発生する磁力線２２により複合マスク１４のメタルマスク１３を吸引して複合マスク１４を基板１１の成膜面に密着させた状態でスパッタリング成膜をすることができる。したがって、メタルマスク１３を介して成膜するとき、薄膜パターンの輪郭がぼやけるという従来技術の問題も解消することができる。それ故、高精細な薄膜パターンの形成が可能となる。
【００４０】
本発明のスパッタリング成膜方法によれば、例えば携帯端末の静電容量式タッチパネルの高精細な透明電極の形成を成膜と同時に行うことができ、従来のように基板１１の全面に透明導電膜を成膜した後、エッチングして透明電極を形成する場合に比べて製造工程を短縮することができる。したがって、タッチパネルの製造コストを低減することができる。
【００４１】
なお、上記実施形態においては、複合マスク１４を使用するスパッタリング成膜について述べたが、本発明はこれに限られず、成膜形成しようとする薄膜パターンに対応した形状寸法の貫通孔１７を有するメタルマスク１３を使用して行うスパッタリング成膜にも適用することができる。
【００４２】
また、以上の説明においては、磁界発生手段が導体１２である場合について説明したが、本発明はこれに限られず、磁界発生手段は、複数の鉄心を並設すると共に、各鉄心にコイルを巻回した電磁石であってもよい。
【符号の説明】
【００４３】
３…基板ホルダー
６…導体駆動電源（駆動電源）
７…真空室
１０…ターゲット
１１…基板
１２…導体（磁界発生手段）
１３…メタルマスク
１５…開口パターン
１６…フィルム
１７…貫通孔
【図１】
2015028193.tif 000003
【図２】
2015028193.tif 000004
【図３】
2015028193.tif 000005
【図４】
2015028193.tif 000006